"歯の修復材料組成物であって、硬化可能な重合性樹脂系と、抗菌性/静菌性化合物とを有し、硬化した組成物は歯の色をした材料をもたらすものである、組成物。請求項1記載の歯の修復材料において、前記抗菌性/静菌性化合物はピリチオン亜鉛である、材料。請求項2記載の歯の修復材料において、前記重合性樹脂系は、ヒドロキシエチルメタクリレートと、カルボン酸、アクリル共重合体と光開始剤とを有するものである、材料。請求項3記載の歯の修復材料において、前記光開始剤はイルガキュア2022Irgacure2022である、材料。請求項4記載の歯の修復材料において、この材料は、さらに、溶媒を有するものである、材料。請求項5記載の歯の修復材料において、前記溶媒はエタノールである、材料。請求項6記載の歯の修復材料において、この材料は、さらに、懸濁補助剤を有するものである、材料。請求項7記載の歯の修復材料において、前記懸濁補助剤はシリカ粉末である、材料。請求項8記載の歯の修復材料において、この材料は、さらに、抗酸化剤を有するものである、材料。請求項9記載の歯の修復材料において、前記抗酸化剤はメトキシエチルヒドロキシキニンである、材料。請求項10記載の歯の修復材料において、前記ピリチオン亜鉛は前記組成物の2重量を有し、前記ヒドロキシエチルメタクリレートは前記組成物の5重量を有し、前記カルボン酸、アクリル共重合体は前記組成物の50.9重量を有し、前記イルガキュア2022は前記組成物の2重量を有し、前記エタノールは前記組成物の30重量を有し、および前記シリカ粉末は前記組成物の10重量を有するものである、材料。請求項2記載の歯の修復材料において、前記ピリチオン亜鉛は5ミクロン未満の平均サイズを有する粒子の形態である、材料。請求項2記載の歯の修復材料において、前記ピリチオン亜鉛は200ナノメートル未満の平均サイズを有する粒子の形態である、材料。請求項2記載の歯の修復材料において、前記ピリチオン亜鉛は100ナノメートルミクロン未満の平均サイズを有する粒子の形態である、材料。本発明の例示的な実施形態は、歯の修復材料と歯組織の間の再発性崩壊を減少または除去するために、歯の修復材料の全体にわたって分散された長期間抗菌性/静菌性化合物を利用する。より具体的には、本発明は、歯の修復材料と歯組織の間の再発性崩壊を減少または除去するために、歯の修復材料の全体にわたって分散された長期間抗菌/静菌性化合物として、金属、酸化金属および金属塩、不溶性静菌性有機化合物、溶解性静菌性有機化合物、および有機金属化合物を利用する。本発明の付加的な性質おおよび有利な点は、以下の記載に明記されており、その一部は記載から明らかであり、または本発明の実施により学ばれることができる。本発明の特徴および効果は、特に添付された特許請求の範囲で指摘された計測器および組み合わせによって、実行および得られることができる。本発明のこれらおよびその他の性質は、以下の記載および添付された特許請求の範囲からより完全に明らかになる、または以下に詳述した本発明の実行により学ばれることができる。本発明の例示的実施形態は、歯の修復材料と歯組織の間の再発性崩壊を減少する、または除去するために、歯の修復材料全体に分散された長期間抗菌性/静菌性化合物を利用する。より具体的には、本発明は、歯の修復材料と歯組織の間の再発性崩壊を減少する、または除去するために、歯の修復材料全体に分散された長期間抗菌性/静菌性化合物として、金属、酸化金属および金属塩、不溶性の静菌性有機化合物、溶解性の静菌性有機化合物および有機金属化合物を利用する。さらに、本発明の例示的な実施形態は、抗菌性/静菌性の性質のみではなく、審美的にも満足を与えられる歯の修復材料を提供する。特に、本発明によって教示された例示的な歯の修復材料は、配置後、実質的に歯の色をした外観を有するよう製剤されることができる。したがって、本発明の例示的な実施形態は、配置後、審美的にも患者に満足を与える、長期間抗菌性/静菌性の歯の修復材料を提供する。審美的に患者に満足を与える抗菌性/静菌性の歯の修復材料の提供に加えて、本発明の例示的な実施形態はアマルガムよりも毒性の低い歯の修復材料を提供する。加えて、本発明に関連する歯の修復材料の例示的な実施形態は歯組織への直接接着を提供する。直接接着は、歯科医療従事者が歯の修復材料を配置するために除去しなければならない歯組織の量を最小限にすることを可能にする。歯の修復材料の例示的な実施形態は、歯の修復に使用される様々な合成物または化合物に製剤されることができる。例えば、歯の修復材料は、プライマー、接着樹脂、エッチ、接着剤、充填材料または歯の修復工程において使用されることができる任意の他の材料のタイプであることができる。より好適な歯の修復材料は、配置後、歯組織に接触または直接的に隣接して保持されるが、本明細書に教示された主義に関連する歯の修復材料は、歯または歯の部分を修復するのに使用される任意の材料であることができる。歯の修復材料のタイプおよび目的によって、歯の修復材料はいくつかの成分の1つ以上から作られることができる。例えば、歯の修復材料は抗菌性/静菌性化合物、1つ以上のモノマーまたはポリマー接着モノマーを含む、光開始剤適用できる場合、対応する第3級アミン触媒を含む、溶媒、および/または懸濁補助剤を含むことができる。粘性、酸性度、および歯の修復材料に関する他の性質を含む該材料の様々な性質を制御するため、様々な他の成分も歯の修復材料に含まれることができる。歯の修復材料に使用されることができるモノマーの例は、これに限定されないが、ビス-フェノールAジグリシジルメタクリレート、ジウレタンジメタクリレート、トリエチレングリコールジメタクリレート、ヒドロキシエチルメタクリレート、および類似の化学的および物理的性質を有する任意の類似のモノマーを含む。歯の修復材料に使用されるモノマーの量は、モノマーの性質によることがある。例えば、ヒドロキシエチルメタクリレートは歯の修復材料の約3~約8の範囲であることができる。モノマーのタイプおよび組み合わせによって、他のモノマーは約3~約75の範囲で使用されることができる。光開始剤の例は、第三級アミン触媒を必要とする光開始剤を含む。例えば、カンファキノン、または類似の光開始剤は、第三級アミン触媒としてのエチル-4-アミノ安息香酸ジメチルと組み合わせて使用されることができる。加えて、光開始剤の例は、触媒を必要としない光開始剤を含むことができる。一つの例示的な実施形態において、イルガキュア2022Irgacure2022は光開始剤として使用されることができる。光開始剤および/または光開始剤と触媒の組み合わせは、歯の修復材料の全量の約1~約3の範囲で使用されることができる。歯の修復材料に含まれることができる溶媒の例は、エタノールまたは水のような溶媒を含むことができる。歯科工業において既知の他の溶媒も使用されることができる。使用される場合、歯の修復材料の全体の組成によって、溶媒の量は、約20~約50の範囲をとることができる。歯の修復材料は、懸濁補助剤も含むことができる。懸濁補助剤の例は、これに限定されないが、シリカ粉末および他の類似のものおよび歯科工業において、既知の懸濁補助剤を含むことができる。歯の修復材料の全体の組成によって、懸濁補助剤の量は、約7~約15の範囲をとることができる。様々な例示的な抗菌性/静菌性化合物が歯の修復材料において使用されることができる。抗菌性/静菌性化合物の例は、これに限定されないが、酸化亜鉛、不溶性銅化合物、水酸化亜鉛およびピリチオン亜鉛および類似または等しい化合物を含む。これらの抗菌性/静菌性化合物は安全であり、ヒトに対して非毒性、および本来は実質的に不透明白色であるが、これらの抗菌性/静菌性化合物は修復材料全体に分散されると、修復材料と歯物質の間の再発性崩壊を減らすまたは除去することができる。抗菌性/静菌性化合物の量は約0.1~約4の範囲をとることができる。酸化亜鉛、ピリチオン亜鉛および水酸化亜鉛は非常に不透明であり、視覚的に透明性を減少するために工業的に使用されている。酸化亜鉛、ピリチオン亜鉛および水酸化亜鉛のごくわずかな量は、半透明組成物を完全に不透明白色組成物に変えるのに必要とされる。歯は不透明な白色ではないため、あまりにも白い修復材料を作成すると、審美的魅力を失う。したがって、歯の修復材料組成物があまりに不透明になり、歯科修復材料としてもはや望ましくならない、該組成物に加えることができる酸化亜鉛、ピリチオン亜鉛および/または水酸化亜鉛の量はごく限られている。酸化亜鉛、ピリチオン亜鉛および/または水酸化亜鉛の好適な形態は、より小さな粒子は組成物をより効果的なものとするので、微細に分割された状態である。例えば、抗菌性/静菌性組成物のより小さな粒子サイズは、組成物における任意の所与の濃度でより大きな表面積で曝露されることが発見された。したがって、より小さな粒子サイズは、任意の所与の濃度において、希釈による抗菌活性を顕著に失うことなく、酸化亜鉛、ピリチオン亜鉛および/または水酸化亜鉛の量を減少させることができることを増大させる。加えて、粒子が十分に小さくなるにつれて、より少ない光を散乱させるので、結果として、より透明な歯の修復材料となる。酸化亜鉛、ピリチオン亜鉛および/または水酸化亜鉛化合物の粒子サイズを減らすことにより、視覚的不透明性を減らすことができ、抗菌活性は上昇する。本発明の目的は、このように、酸化亜鉛、ピリチオン亜鉛および/または水酸化亜鉛の抗菌活性を最大限にするとともに、十分な審美的性質同様に抗菌性効果を有する歯の修復材料を得るために視覚的な不透明さを最小限にすることにある。抗菌性効果および審美的透光性との素晴らしいバランスは、酸化亜鉛、ピリチオン亜鉛および/または水酸化亜鉛の約5ミクロン粒子および約100nm粒子を含む混合物でも可能であることが発見された。それにもかかわらず、適当な歯の修復材料は、抗菌性/静菌性化合物が約20ミクロンから約100nmまたはより小さいサイズの範囲の粒子を有する場合に製造されることができる。一般的に言われることとして、より小さな粒子はより良い結果を生じる。上記に簡潔に記したように、いくつかの歯の修復材料、特に歯の表面と物理的に接する歯の修復材料は、他の修復材料より抗菌化合物に理想的に適している。重合工程の間収縮する歯の修復材料は、漏出を生じるギャップをつくる。再発性崩壊が生じうるのは、このギャップ内および周辺部である。したがって、歯組織に隣接して配置された歯の修復材料は、長期間抗菌性化合物を維持する組成物として最適である。プライマー、接着樹脂、接着剤、接着混合物、流動性混合物、ペースト混合物および歯の表面に直接適用する任意の他の便利な審美的材料は、本発明の抗菌性化合物において理想的である。本発明は、亜鉛ポリセメントとは大きく異なる。亜鉛ポリセメントは、混合すると固体塊に硬化する、時代遅れの酸塩基組成物である。これらは一般的に、酸塩基反応を生じ、結果として最終物が固体亜鉛ポリカーボネート塩となるような、水性ポリアクリル酸と混合される酸化亜鉛粉末を有する。これらの初期の亜鉛ポリセメントはとても弱く例えば、壊れやすく、接着性はあまりよくない、置き換えられた。初期の亜鉛ポリセメントは、一時的な酸化亜鉛/オイゲノールセメント同様、非常に不透明な白色で審美的ではない。これらのセメントのタイプは、見えないように、または目立たせないようにするため、一般的に、歯の後部または人工装具の下部に利用された。もし歯の前面に配置されると、非常に目立ち、したがって、審美的満足は得られない。したがって、本発明の例示的実施形態は、これらの初期の亜鉛ポリセメントと比較して、技術的に前進している。使用されることができる様々な成分および化合物にもかかわらず、本発明の例示的な実施形態は、最終修復材料が歯の色で審美的にも満足できるような方法および濃度で重合樹脂全体に分散される抗菌性/静菌性化合物の微小粒子の使用を含む。一例において、本発明の歯の修復材料は、前歯に使用されることができ、該修復材料は患者の歯の残りの組織ンに透明性と色において非常に調和されることができる。本発明の例示的な実施形態は、重合性樹脂系を使用する永久修復を接着、充填および固めるための審美的抗微生物修復材料の使用をさらに含む。本出願に定義された重合性樹脂は、酸塩基反応によって硬化し、結果として硬化材料として塩を生じる任意の修復材料を含まない。本出願の提供における重合性樹脂系は樹脂モノマーまたは適当な触媒とモノマー、および、重合を制御できるような開始剤例えば、光硬化系または化学的硬化系を含む。実施において、抗菌性/静菌性化合物の微小粒子は、微細分散が形成されるまで上記に記載の成分の1つ以上と単に混合される。以下の実施例は、本発明に関する歯の修復材料の様々な例示的実施形態の実例である。しかしながら、本発明はこれらの以下の実施例に制限されるものではない。様々な成分は、組成物全量の重量で記載される。エナメル接着用樹脂1,30-ビス-フェノールAジグリシジルメタクリレートモノマー2,40-ジウレタンジメタクリレートモノマー3,1-カンファキノン4,1-エチル-4-アミノ安息香酸ジメチル5,0.3-酸化亜鉛100nm粉末6,27.7-トリエチレングリコールジメタクリレートこれらの材料は完全に分散するまで混合され、光が薄層内を硬化すると半透明組成物を形成した。エナメル接着用樹脂1,30-ビス-フェノールAジグリシジルメタクリレートモノマー2,40-ジウレタンジメタクリレートモノマー3,1-カンファキノン4,1-エチル-4-アミノ安息香酸ジメチル5,0.1-酸化亜鉛5ミクロン粉末6,27.9-トリエチレングリコールジメタクリレートこれらの材料は完全に分散するまで混合され、薄層内が硬化されると、半透明組成物を形成した。エナメル接着用樹脂1,30-ビス-フェノールAジグリシジルメタクリレートモノマー2,40-ジウレタンジメタクリレートモノマー3,1-カンファキノン4,1-エチル-4-アミノ安息香酸ジメチル5,1.0-酸化亜鉛100ナノメートル粉末6,27-トリエチレングリコールジメタクリレートこれらの材料は完全に分散するまで混合され、前の組成物よりも不透明な組成物を形成した。エナメル接着用樹脂1,30-ビス-フェノールAジグリシジルメタクリレートモノマー2,38.3-ジウレタンジメタクリレートモノマー3,1-カンファキノン4,1-エチル-4-アミノ安息香酸ジメチル5,2.0-ピリチオン亜鉛100ナノメートル粉末6,27.7-トリエチレングリコールジメタクリレートこれらの材料は完全に分散するまで混合され、薄層内が硬化されると半透明組成物を形成した。エナメル接着用樹脂1,30-ビス-フェノールAジグリシジルメタクリレートモノマー2,36.1-ジウレタンジメタクリレートモノマー3,1-カンファキノン4,1-エチル-4-アミノ安息香酸ジメチル5,4-ピリチオン亜鉛粉末6,27.9-トリエチレングリコールジメタクリレートこれらの材料は完全に分散するまで混合され、薄層内が硬化されると半透明組成物を形成した。エナメル接着用樹脂1,30-ビス-フェノールAジグリシジルメタクリレートモノマー2,40-ジウレタンジメタクリレートモノマー3,1-カンファキノン4,1-エチル-4-アミノ安息香酸ジメチル5,1.0-ピリチオン亜鉛粉末6,27-トリエチレングリコールジメタクリレートこれらの材料は完全に分散するまで混合され、前の組成物よりも不透明な組成物を形成した。上記実施例に加えて、実験は、驚くべきことに、ピリチオン亜鉛がアクリル系接着剤系と最も互換性のある抗菌性/静菌性化合物であることを示した。ピリチオン亜鉛はアクリルの歯の接着剤と驚くほど安定的で、9カ月の保存期間にわたって、37°Cで硬化しない。以下は、歯科接着剤、歯の修復材料の例示的な実施形態であり、各種成分を組成物全体の重量で例示するものである。歯科接着剤1,30-エタノール2,5-ヒドロキシエチルメタクリレート3,50.9-カルボン酸、アクリル共重合体4,01-メトキシエチルヒドロキシキノン5,10-シリカ粉末6,2-イルガキュア2022Irgacure20227,2-ピリチオン亜鉛歯科接着剤1,30-エタノール2,5-ヒドロキシエチルメタクリレート3,48.9-カルボン酸、アクリル共重合体4,01-メトキシエチルヒドロキシキノン5,10-シリカ粉末6,2-イルガキュア2022Irgacure20227,4-ピリチオン亜鉛これらの成分は均質になるまで一緒に混合され、9カ月にわたって37°Cオーブンの密閉容器内で保持することができます。9カ月後も組成物は液体スラリーであり、光硬化重合可能であった。ウシの一組の混合サンプルへの歯の接着剤を利用する接着テストでは、28.8Mpaの平均剪断強さに結果としてなった。これらの結果は、歯の修復材料の使用における歯/エナメル接着剤として許容可能なものである。本発明は、その精神または主要な特徴から逸脱することなく、他のいろいろな形で実施されることができる。記載された実施形態は、あらゆる点において例示的であり、限定的なものではないとみなされるものである。したがって、本発明の範囲は、前述の記載よりもむしろ添付の特許請求の範囲によって示される。特許請求の範囲の意味および範囲内での全ての変更は、その範囲内において受け入れられるものである。"